금속층과 수지층 사이에서 박리를 일으키지 않고 전단 가공을 할 수 있는 복합 적층판의 전단 가공 방법을 제공한다. 제1면 및 그 반대 측의 제2면을 가지는 복합 적층판 100을 제2면이 다이 40 측에 배치되도록, 다이상에 배치하고 복합 적층판의 제1면에서 제2면을 향하여 복합 적층판의 판두께 방향으로 펀치 20에서 전단 가공을 하는 전단 가공 방법으로서, 복합 적층판은 접착층을 통해 수지층 70을 금속층으로 끼운 구조를 포함하고 펀치는 펀치의 측면에 접하도록 펀치의 상부에 고정된 누름 부재 22를 구비하고, 누름 부재의 영률이 복합 적층판의 금속층의 영률보다 작고 펀치로 복합 적층판을 전단 가공하고 전단 가공에 따른 발열에 의해 전단 가공면에서의 접착제를 용융시키는 것 및 적어도 접착제가 용융되고 있을 때, 누름 부재를 상기 복합 적층판에 억누르는 것를 포함한, 전단 가공 방법.
To provide a composite laminate plate shearing method which can perform shearing without causing peeling-off between a metal layer and a resin layer. In a shearing method, a composite laminate plate 100 having a first surface and a second surface at the opposite side thereof is arranged on a die so that the second surface is arranged at the die 40 side and is subjected to shearing using a punch 20 in a plate thickness direction of the composite laminate plate from the first surface toward the second surface of the composite laminate plate. The composite laminate plate includes a structure in which a resin layer 70 is sandwiched between metal layers through an adhesive layer. The punch comprises a pressing member 22 fixed to an upper part of the punch to contact a side of the punch. In the shearing method, a Young rate of the pressing member is smaller than a Young rate of the metal layers of the composite laminate plate, the composite laminate plate is subjected to shearing using the punch, an adhesive on a shearing surface is dissolved by heat evolved by the shearing, and the pressing member is pressed against the composite laminate plate at least when the adhesive is melted.